(57)【要約】【課題】ポリアミド６６樹脂の分子量の低下が少ない、ポリアミド６６樹脂組成物の製造方法を提供することを目的とする。【解決手段】（Ａ）ポリアミド６６樹脂と、（Ｂ）ガラス繊維と、（Ｃ）銅化合物と、を押出機にて溶融混練してポリアミド６６樹脂組成物を押出す押出工程を有し、  前記押出工程における前記押出機のベント真空度が、３０ｈＰａ以上３５０ｈＰａ以下であり、  前記押出工程において、前記ベント真空度の初期実測値１００％に対する、前記ベント真空度の変動幅が、７５％以上１２５％以下であり、  押出工程の前記ポリアミド６６樹脂組成物の温度が２６５℃以上３５０℃以下である、  ポリアミド６６樹脂組成物の製造方法。【選択図】なし【特許請求の範囲】
【請求項１】
（Ａ）ポリアミド６６樹脂と、（Ｂ）ガラス繊維と、（Ｃ）銅化合物と、を押出機にて溶融混練してポリアミド６６樹脂組成物を押出す押出工程を有し、
前記押出工程における前記押出機のベント真空度が、３０ｈＰａ以上３５０ｈＰａ以下であり、
前記押出工程において、前記ベント真空度の初期実測値１００％に対する、前記ベント真空度の変動幅が、７５％以上１２５％以下であり、
押出工程の前記ポリアミド６６樹脂組成物の温度が２６５℃以上３５０℃以下である、
ポリアミド６６樹脂組成物の製造方法。
【請求項２】
前記（Ａ）ポリアミド６６樹脂が、相対粘度ＲＶが６５以上２５０以下のポリアミド６６樹脂（Ａ−１）を１種類以上含む、請求項１に記載のポリアミド６６樹脂組成物の製造方法。
【請求項３】
前記（Ａ）ポリアミド６６樹脂が、相対粘度ＲＶが２５以上６５未満のポリアミド６６樹脂（Ａ−２）１種類以上を含む、請求項１又は２に記載のポリアミド６６樹脂組成物の製造方法。
【請求項４】
前記押出工程において、
前記（Ａ）ポリアミド６６樹脂と前記（Ｂ）ガラス繊維との合計量１００質量部に対し、
前記（Ａ）ポリアミド６６樹脂５０質量部以上９０質量部以下と、
前記（Ｂ）ガラス繊維１０質量部以上５０質量部以下と、を溶融混練する、請求項１〜３のいずれか１項に記載のポリアミド６６樹脂組成物の製造方法。
【請求項５】
得られたポリアミド６６樹脂組成物の相対粘度ＲＶが、５５以上２４０以下である、請求項１〜４のいずれか１項に記載のポリアミド６６樹脂組成物の製造方法。
【請求項６】
得られたポリアミド６６樹脂組成物に含まれる水分率が、１００ｐｐｍ以上１０００ｐｐｍ未満である、請求項１〜５のいずれか１項に記載のポリアミド６６樹脂組成物の製造方法。
【請求項７】
得られたポリアミド６６樹脂組成物に含まれる銅成分の濃度［Ｃｕ］が、８０ｐｐｍ以上３００ｐｐｍ未満である、請求項１〜６のいずれか１項に記載のポリアミド６６樹脂組成物の製造方法。
【請求項８】
得られたポリアミド６６樹脂組成物に含まれるハロゲン成分の濃度［Ｘ］が、４０ｐｐｍ以上９０００ｐｐｍ以下である、請求項１〜７のいずれか１項に記載のポリアミド６６樹脂組成物の製造方法。
【請求項９】
得られたポリアミド６６樹脂組成物中に含まれる銅成分の濃度［Ｃｕ］とハロゲン成分の濃度［Ｘ］の比（［Ｃｕ］／［Ｘ］）が、０．０２以上０．２５以下である、請求項１〜８のいずれか１項に記載のポリアミド６６樹脂組成物の製造方法。
【請求項１０】
前記（Ａ）ポリアミド６６樹脂と、前記（Ｃ）銅化合物と、を前記押出機の同一の供給口から投入し、
前記（Ｂ）ガラス繊維を前記（Ａ）ポリアミド６６樹脂と前記（Ｃ）銅化合物とを投入した前記供給口よりも下流に位置する供給口から投入する、請求項１〜９のいずれか１項に記載のポリアミド６６樹脂組成物の製造方法。
【請求項１１】
前記（Ａ）ポリアミド６６樹脂と、前記（Ｂ）ガラス繊維と、前記（Ｃ）銅化合物とを、前記押出機の同一の供給口から投入する、請求項１〜９のいずれか１項に記載のポリアミド６６樹脂組成物の製造方法。
【請求項１２】
前記（Ａ）ポリアミド６６樹脂を前記押出機の供給口から投入し、
前記（Ｂ）ガラス繊維と、前記（Ｃ）銅化合物と、を前記（Ａ）ポリアミド６６樹脂を投入した前記供給口よりも下流に位置する同一の供給口から投入する、請求項１〜９のいずれか１項に記載のポリアミド６６樹脂組成物の製造方法。
【請求項１３】
前記（Ａ）ポリアミド６６樹脂を前記押出機の供給口から投入し、
前記（Ｂ）ガラス繊維と、前記（Ｃ）銅化合物と、を前記（Ａ）ポリアミド６６樹脂を投入した前記供給口よりも下流に位置する異なった供給口から投入する、請求項１〜９のいずれか１項に記載のポリアミド６６樹脂組成物の製造方法。
【請求項１４】
前記（Ｄ）銅を含まないハロゲン化合物をさらに溶融混練する、請求項１〜１３のいずれか１項に記載のポリアミド６６樹脂組成物の製造方法。
【請求項１５】
溶融混練時に高級脂肪酸金属塩を含まない、請求項１〜１４のいずれか１項に記載のポリアミド６６樹脂組成物の製造方法。
【発明の詳細な説明】
【技術分野】
【０００１】
本発明は、ポリアミド６６樹脂組成物の製造方法に関する。
【背景技術】
【０００２】
従来、ポリアミド６６樹脂は、機械的強度、耐熱性等に優れることから、自動車部品、機械部品、電気及び電子部品等の分野で使用されている。また、摺動性にも優れることから、ギア、カム、軸受け等の摺動用途部品に成型品としても広く利用されている。
【０００３】
近年では、これまでよりも高い摺動性を求められることが多くなってきており、そのような中でポリアミドの摺動性を改良した材料が検討されている。この中でも、通常の成型用ポリアミド６６樹脂組成物より分子量を高めた高分子量ポリアミド６６樹脂組成物が強度や靱性、耐摩耗性に優れることが知られている。また、これに加えて、耐摩擦性をさらに低減させる目的で摺動性改良剤を添加することも検討されている。
【０００４】
例えば、特許文献１には特定の数平均分子量を有するポリアミド、ガラス繊維、銅化合物、ハロゲン化カリウム、及びメラミンを含んでなるポリアミド６６樹脂組成物が開示されており、ギア材料として好適であることが開示されている。
【０００５】
また、特許文献２には、（Ａ）ポリアミド樹脂，（Ｂ）無機充填材、（Ｃ）銅化合物、及び、（Ｄ）ハロゲン化アルカリからなり、特定の方法で溶融混練させて得られる、ポリアミド樹脂組成物が開示されている。
【０００６】
さらに、特許文献３には、特定の相対粘度を有する高分子量ポリアミド６６（Ａ）１００質量部に対して、特定の有機系熱安定剤（Ｂ）、特定の高級脂肪酸エステル（Ｃ）、特定の高級脂肪酸金属塩（Ｄ）、銅化合物（Ｅ）とハロゲン銅以外のハロゲン化合物（Ｆ）を特定の割合で配合するポリアミド樹脂組成物の製造方法が開示されている。
【先行技術文献】
【特許文献】
【０００７】
【特許文献１】国際公開第２００６／０５４７７４号パンフレット
【特許文献２】特許第４３５３５６５号公報
【特許文献３】特許第４４５１１３０号公報
【発明の概要】
【発明が解決しようとする課題】
【０００８】
しかしながら、特許文献１に開示されている製造技術では、原材料として用いたポリアミドの分子量が低下してしまう。これは、押出機内部での熱履歴によりポリアミドの分解が進むためと考えられる。特に、高分子量のポリアミドとガラス繊維を溶融混練した場合には高粘性によるせん断発熱が大きくなり、結果としてポリアミドの熱分解がより進む傾向にある。このことから目的の高分子量のポリアミド樹脂組成物を得るにはより高い分子量のポリアミドが必要となるなど製造方法が非効率的であった。また、押出して組成物を得た後に固相重合等の後工程を行って分子量を上げる方法も提案されているが、工程が増えるためこれも非効率的であった。
【０００９】
また、特許文献２においては、ポリアミド樹脂組成物の製造方法が開示されているが、上記特許文献１と同様に原材料として用いたポリアミドの分子量が低下する点については配慮がされておらず、本発明者らの検討によればポリアミドの分子量低下が認められた。
【００１０】
さらに、特許文献３には高分子量ポリアミドを溶融混練することについては詳細な開示がなく、当然ながら溶融混練によるポリアミドの分子量低下についても開示がない。
【００１１】
そこで、本発明においては、得られるポリアミド６６樹脂の分子量の低下が少なく、かつ、連続的に分子量の安定したポリアミド６６樹脂組成物を製造することができる、ポリアミド６６樹脂組成物の製造方法を提供することを目的とする。
【課題を解決するための手段】
【００１２】
本発明者らは、上記課題を解決するため鋭意検討した結果、ポリアミド６６樹脂、ガラス繊維、銅化合物を含有する組成物において、押出機でのベント真空度と押出時樹脂温度を特定の範囲に調整することで、上記課題を達成しうることを見出し、本発明を完成するに至った。
【００１３】
すなわち、本発明は、以下のとおりである。
〔１〕
（Ａ）ポリアミド６６樹脂と、（Ｂ）ガラス繊維と、（Ｃ）銅化合物と、を押出機にて溶融混練してポリアミド６６樹脂組成物を押出す押出工程を有し、
前記押出工程における前記押出機のベント真空度が、３０ｈＰａ以上３５０ｈＰａ以下であり、
前記押出工程において、前記ベント真空度の初期実測値１００％に対する、前記ベント真空度の変動幅が、７５％以上１２５％以下であり、
押出工程の前記ポリアミド６６樹脂組成物の温度が２６５℃以上３５０℃以下である、
ポリアミド６６樹脂組成物の製造方法。
〔２〕
前記（Ａ）ポリアミド６６樹脂が、相対粘度ＲＶが６５以上２５０以下のポリアミド６６樹脂（Ａ−１）を１種類以上含む、前項〔１〕に記載のポリアミド６６樹脂組成物の製造方法。
〔３〕
前記（Ａ）ポリアミド６６樹脂が、相対粘度ＲＶが２５以上６５未満のポリアミド６６樹脂（Ａ−２）１種類以上を含む、前項〔１〕又は〔２〕に記載のポリアミド６６樹脂組成物の製造方法。
〔４〕
前記押出工程において、
前記（Ａ）ポリアミド６６樹脂と前記（Ｂ）ガラス繊維との合計量１００質量部に対し、
前記（Ａ）ポリアミド６６樹脂５０質量部以上９０質量部以下と、
前記（Ｂ）ガラス繊維１０質量部以上５０質量部以下と、を溶融混練する、前項〔１〕〜〔３〕のいずれか１項に記載のポリアミド６６樹脂組成物の製造方法。
〔５〕
得られたポリアミド６６樹脂組成物の相対粘度ＲＶが、５５以上２４０以下である、前項〔１〕〜〔４〕のいずれか１項に記載のポリアミド６６樹脂組成物の製造方法。
〔６〕
得られたポリアミド６６樹脂組成物に含まれる水分率が、１００ｐｐｍ以上１０００ｐｐｍ未満である、前項〔１〕〜〔５〕のいずれか１項に記載のポリアミド６６樹脂組成物の製造方法。
〔７〕
得られたポリアミド６６樹脂組成物に含まれる銅成分の濃度［Ｃｕ］が、８０ｐｐｍ以上３００ｐｐｍ未満である、前項〔１〕〜〔６〕のいずれか１項に記載のポリアミド６６樹脂組成物の製造方法。
〔８〕
得られたポリアミド６６樹脂組成物に含まれるハロゲン成分の濃度［Ｘ］が、４０ｐｐｍ以上９０００ｐｐｍ以下である、前項〔１〕〜〔７〕のいずれか１項に記載のポリアミド６６樹脂組成物の製造方法。
〔９〕
得られたポリアミド６６樹脂組成物中に含まれる銅成分の濃度［Ｃｕ］とハロゲン成分の濃度［Ｘ］の比（［Ｃｕ］／［Ｘ］）が、０．０２以上０．２５以下である、前項〔１〕〜〔８〕のいずれか１項に記載のポリアミド６６樹脂組成物の製造方法。
〔１０〕
前記（Ａ）ポリアミド６６樹脂と、前記（Ｃ）銅化合物と、を前記押出機の同一の供給口から投入し、
前記（Ｂ）ガラス繊維を前記（Ａ）ポリアミド６６樹脂と前記（Ｃ）銅化合物とを投入した前記供給口よりも下流に位置する供給口から投入する、前項〔１〕〜〔９〕のいずれか１項に記載のポリアミド６６樹脂組成物の製造方法。
〔１１〕
前記（Ａ）ポリアミド６６樹脂と、前記（Ｂ）ガラス繊維と、前記（Ｃ）銅化合物とを、前記押出機の同一の供給口から投入する、前項〔１〕〜〔９〕のいずれか１項に記載のポリアミド６６樹脂組成物の製造方法。
〔１２〕
前記（Ａ）ポリアミド６６樹脂を前記押出機の供給口から投入し、
前記（Ｂ）ガラス繊維と、前記（Ｃ）銅化合物と、を前記（Ａ）ポリアミド６６樹脂を投入した前記供給口よりも下流に位置する同一の供給口から投入する、前項〔１〕〜〔９〕のいずれか１項に記載のポリアミド６６樹脂組成物の製造方法。
〔１３〕
前記（Ａ）ポリアミド６６樹脂を前記押出機の供給口から投入し、
前記（Ｂ）ガラス繊維と、前記（Ｃ）銅化合物と、を前記（Ａ）ポリアミド６６樹脂を投入した前記供給口よりも下流に位置する異なった供給口から投入する、前項〔１〕〜〔９〕のいずれか１項に記載のポリアミド６６樹脂組成物の製造方法。
〔１４〕
前記（Ｄ）銅を含まないハロゲン化合物をさらに溶融混練する、前項〔１〕〜〔１３〕のいずれか１項に記載のポリアミド６６樹脂組成物の製造方法。
〔１５〕
溶融混練時に高級脂肪酸金属塩を含まない、前項〔１〕〜〔１４〕のいずれか１項に記載のポリアミド６６樹脂組成物の製造方法。
【発明の効果】
【００１４】
本発明によれば、得られるポリアミド６６樹脂の分子量の低下が少なく、かつ、連続的に分子量の安定したポリアミド６６樹脂組成物を製造することができる、ポリアミド６６樹脂組成物の製造方法を提供することができる。
【図面の簡単な説明】
【００１５】
【図１】本実施形態に係るポリアミド６６樹脂組成物の製造方法を実施する装置の一例である二軸押出機の概略構成図を示す。
【発明を実施するための形態】
【００１６】
以下、本発明を実施するための形態（以下、「本実施形態」と言う。）について詳細に説明する。本発明は、以下の実施形態に限定されるものではなく、その要旨の範囲内で種々変形して実施できる。
【００１７】
〔ポリアミド６６樹脂組成物の製造方法〕
本実施形態に係るポリアミド６６樹脂組成物の製造方法は、
（Ａ）ポリアミド６６樹脂と、（Ｂ）ガラス繊維と、（Ｃ）銅化合物と、を押出機にて溶融混練してポリアミド６６樹脂組成物を押出す押出工程を有し、
前記押出工程における前記押出機のベント真空度が、３０ｈＰａ以上３５０ｈＰａ以下であり、
前記押出工程において、前記ベント真空度の初期実測値１００％に対する、前記ベント真空度の変動幅が、７５％以上１２５％以下であり、
押出工程の前記ポリアミド６６樹脂組成物の温度が２６５℃以上３５０℃以下である。
上記ポリアミド６６樹脂組成物の製造方法であれば、上記従来の製造方法に比べポリアミド６６樹脂の分子量の低下が少なく、実用上十分な機械的強度を有するポリアミド組成物を製造でき、また同時に、連続的に分子量の安定した高分子量ポリアミド６６樹脂組成物を製造することができる。
【００１８】
先ず、本実施形態に係るポリアミド６６樹脂組成物の製造方法に用いる材料について説明する。
【００１９】
（（Ａ）ポリアミド６６樹脂）
（Ａ）ポリアミド６６樹脂とは、主鎖中にアミド結合（−ＮＨＣＯ−）を有し、ヘキサメチレン単位とアジピン酸単位とから成る重合体である。（Ａ）ポリアミド６６樹脂としては、特に限定されないが、例えば、ヘキサメチレンジアミンとアジピン酸を重縮合して得られた重合体、６−アミノカプロニトリルとアジピン酸を重縮合して得られた重合体、ヘキサメチレンジアミンと塩化アジポイルを重縮合して得られた重合体、６−アミノカプロニトリルと塩化アジポイルを重縮合して得られた重合体等が挙げられる。これらのうち、原料の入手容易性から好ましくはヘキサメチレンジアミンとアジピン酸を重縮合して得られた重合体である。なお、（Ａ）ポリアミド６６樹脂とは、全単位を１００モル％としてポリアミド６６を９５モル％以上含む樹脂をいう。
【００２０】
「ポリアミド６６樹脂」は、ポリアミド６６の単独重合体、及びポリアミド６６と共重合可能な単量体との共重合体が含まれる。共重合可能な単量体としては、特に限定されないが、例えば、ポリアミド６６成分以外のポリアミド成分、例えば重合可能なアミノ酸、重合可能なラクタム、あるいは重合可能な他のジアミンやジカルボン酸が挙げられる。また、分子量調節又は耐熱水性向上のために周知の化合物を添加することができる。このような化合物としては、特に限定されないが、例えば、モノカルボン酸、モノアミン、無水フタル酸等の酸無水物、モノイソシアネート、モノ酸ハロゲン化物、モノエステル類、モノアルコール類等を挙げることができる。このなかでも、モノカルボン酸又はモノアミンが好ましい。
【００２１】
（Ａ）ポリアミド６６樹脂は、相対粘度ＲＶが６５以上２５０以下のポリアミド６６樹脂（Ａ−１）を１種類以上含むことが好ましく、相対粘度ＲＶが７０以上２３０以下のポリアミド６６樹脂（Ａ−１）を１種類以上含むことがより好ましく、相対粘度ＲＶが７５以上２００以下のポリアミド６６樹脂（Ａ−１）を１種類以上含むことがさらに好ましい。このようなポリアミド６６樹脂（Ａ−１）を含むことにより、押出性により優れ、得られるポリアミド６６樹脂組成物の機械特性にもより優れる傾向にある。ポリアミド６６樹脂（Ａ−１）は１種単独で用いても、２種以上を併用してもよい。なお、相対粘度ＲＶは、実施例に記載の方法により測定することができる。
【００２２】
また、（Ａ）ポリアミド６６樹脂は、相対粘度ＲＶが２５以上６５未満のポリアミド６６樹脂（Ａ−２）を１種類以上含むことが好ましく、相対粘度ＲＶが２７以上６０以下のポリアミド６６樹脂（Ａ−２）を１種類以上含むことがより好ましく、相対粘度ＲＶが３０以上５５以下のポリアミド６６樹脂（Ａ−２）を１種類以上含むことがさらに好ましい。このようなポリアミド６６樹脂（Ａ−２）を含むことにより、得られるポリアミド６６樹脂組成物の分子量の低下を抑制することがより容易となる傾向にある。ポリアミド６６樹脂（Ａ−２）は１種単独で用いても、２種以上を併用してもよい。なお、相対粘度ＲＶは、実施例に記載の方法により測定することができる。
【００２３】
（Ａ）ポリアミド６６樹脂は、ポリアミド６６樹脂（Ａ−１）及びポリアミド６６樹脂（Ａ−２）の両方を含むことが好ましい。これにより、長期特性と流動性のバランスにより優れる傾向にある。
【００２４】
なお、本実施形態に係るポリアミド６６樹脂組成物の製造方法で得られるポリアミド６６樹脂組成物の相対粘度ＲＶは、特に限定されないが、５５以上２４０以下であることが好ましく、５７以上２２０以下であることがより好ましく、６０以上２００以下であることがさらに好ましい。上記範囲であることにより、振動疲労特性と摩擦摩耗特性により優れる傾向にある。ポリアミド６６樹脂組成物の相対粘度ＲＶは、後述する方法で制御することができる。
【００２５】
通常、このような相対粘度ＲＶの高いポリアミド６６樹脂は、ガラス繊維との溶融混練時に、相対粘度ＲＶが著しく低下する傾向があるが、（Ｃ）銅化合物を添加して、ベント真空度、温度を制御する本願方法により、相対粘度ＲＶの低下を抑制することができる。
【００２６】
ポリアミド６６樹脂の重合方法としては、特に限定されないが、例えば、熱溶融重縮合法、固相重合法、溶液法が挙げられる。熱溶融重縮合法は、ポリアミド６６原料であるヘキサメチレンアジパミドに、必要に応じて消泡剤等を配合し、４０〜３００℃の温度下、加熱濃縮し、発生する水蒸気圧を常圧〜２０気圧の間の圧力に保ち、最終的には圧力を抜き常圧又は減圧し重縮合を行う方法である。また、固相重合法は、ジアミン又はジカルボン酸塩固体塩や重縮合物の融点以下の温度で行う方法である。さらに、溶液法は、ジカルボン酸ハライド成分とジアミン成分とを溶液中で重縮合させる方法である。これらの方法は必要に応じて組み合わせてもよい。また、重合形態としては、バッチ式でも連続式でもよい。また、重合装置も、特に制限されないが、例えば、オートクレーブ型反応器、タンブラー型反応器、ニーダー等の押出機型反応器等を用いることができる。
【００２７】
所定の相対粘度ＲＶを有するポリアミド６６樹脂を得るには、例えば上記の熱溶融重縮合方法にて重合時間を調節する方法、重縮合物の融点以下で固相重合する方法、等の一般的な方法が使用でき、特に限定されない。
【００２８】
本実施形態に用いられる（Ａ）ポリアミド６６樹脂の水分率は、特に限定されないが、１００ｐｐｍ以上１０００ｐｐｍ未満が好ましく、１５０ｐｐｍ以上９００ｐｐｍ未満がより好ましく、２００ｐｐｍ以上８５０ｐｐｍ未満がさらに好ましい。水分率が上記範囲であることにより、分子量低下がより抑制できる傾向にある。なお、複数の（Ａ）ポリアミド６６樹脂を用いる場合は、（Ａ）全体の水分率が上記範囲であることが好ましい。ここで、水分率の測定方法としては、ＪＩＳＫ６９２０に規定されている方法が挙げられる。
【００２９】
なお、得られるポリアミド６６樹脂組成物に含まれる水分率は、１００ｐｐｍ以上１０００ｐｐｍ未満であることが好ましく、２００ｐｐｍ以上９５０ｐｐｍ未満がより好ましく、３００ｐｐｍ以上９００ｐｐｍ未満がさらに好ましい。水分率が上記範囲であることにより、分子量低下がより抑制できる傾向にある。
【００３０】
本実施形態に用いられる（Ａ）ポリアミド６６樹脂の末端アミノ基濃度［ＮＨ２］は、１０ミリ当量／ｋｇ以上１００ミリ当量／ｋｇ以下が好ましく、２０ミリ当量／ｋｇ以上９０ミリ当量／ｋｇ以下がより好ましく、３０ミリ当量／ｋｇ以上８０ミリ当量／ｋｇ以下がさらに好ましい。末端アミノ基濃度が上記範囲内であることにより、ポリアミド６６樹脂組成物の色調がより優れ、劣化による黄変がより抑制される傾向にある。なお、末端アミノ基濃度の測定方法としては、所定量のポリアミド６６樹脂試料を９０％フェノール水溶液に溶解して、２５℃にて１／５０規定塩酸で滴定し算出する方法が挙げられる。
【００３１】
本実施形態に用いられる（Ａ）ポリアミド６６樹脂の末端カルボキシル基濃度［ＣＯＯＨ］は、１０ミリ当量／ｋｇ以上１５０ミリ当量／ｋｇ以下が好ましく、２０ミリ当量／ｋｇ以上１４０ミリ当量／ｋｇ以下がより好ましく、３０ミリ当量／ｋｇ以上１３０ミリ当量／ｋｇ以下がさらに好ましい。末端カルボキシル基濃度が上記範囲内であることにより、ポリアミド６６樹脂組成物の成型品外観がより優れる傾向にある。なお、末端カルボキシル基濃度の測定方法としては、所定量のポリアミド６６樹脂試料を１６０℃のベンジルアルコールに溶解して、１／１０規定水酸化カリウムのエチレングリコール溶液で、指示薬としてフェノールフタレインを使用して滴定し算出する方法が挙げられる。なお、成型品外観の項目としては、ガラス繊維の露出によるざらつき、平滑性、シルバーストリーク等が挙げられるが、これらに制限されない。
【００３２】
末端カルボキシル基比率は、５５〜８５％が好ましく、５７〜８０％がより好ましく、６０〜７５％がさらに好ましい。末端カルボキシル基比率が上記範囲内であることにより、黄変度が少ない長期の色調安定性により優れる傾向にある。ここで「末端カルボキシル基比率」とは、末端カルボキシル基濃度［ＣＯＯＨ］と末端アミノ基濃度［ＮＨ２］との総和に対する末端カルボキシル基濃度の割合を百分率にて表したものをいう。
【００３３】
押出工程において、（Ａ）ポリアミド６６樹脂と（Ｂ）ガラス繊維との合計量１００質量部に対し、（Ａ）ポリアミド６６樹脂５０質量部以上９０質量部以下と、（Ｂ）ガラス繊維１０質量部以上５０質量部以下と、を溶融混練することが好ましく、（Ａ）ポリアミド６６樹脂５５質量部以上８７質量部以下と、（Ｂ）ガラス繊維１３質量部以上４５質量部以下と、を溶融混練することがより好ましく、（Ａ）ポリアミド６６樹脂６５質量部以上８５質量部以下と、（Ｂ）ガラス繊維１５質量部以上３５質量部以下と、を溶融混練することがさらに好ましい。（Ａ）ポリアミド６６樹脂と（Ｂ）ガラス繊維の使用量が上記範囲内であることにより、成型加工性と機械特性により優れるポリアミド６６樹脂組成物が得られる傾向にある。
【００３４】
（（Ｂ）ガラス繊維）
（Ｂ）ガラス繊維は、ポリアミド６６樹脂組成物に、優れた、機械的強度、剛性、成型性を付与する機能を有する。（Ｂ）ガラス繊維としては、一般的にポリアミド樹脂に使用されているものであれば特に制限はない。
【００３５】
（Ｂ）ガラス繊維の平均繊維径については、特に限定されるものではないが、例えば、５〜３０μｍが好ましい。平均繊維径が上記範囲であることにより、ポリアミド６６樹脂組成物により優れた、機械的強度、剛性、成型性を付与できる傾向にある。また、ガラス繊維の形態としては、特に制限されず、例えば、チョップドストランド、ロービング、又はミルドファイバー等を用いることができる。また、（ｂ）ガラス繊維の平均繊維長については、特に限定されるものではないが、チョップドストランドを用いる場合、０．１〜６ｍｍの範囲で適宜選択すればよい。なお、本明細書における平均繊維径及び平均繊維長は、無作為に抽出した５００本の繊維の直径及び長さを測定して得られた値の平均値である。
【００３６】
（Ｂ）ガラス繊維は、その表面に、従来公知の集束剤を付着させてもよい。集束剤としては、特に限定されないが、例えば、無水マレイン酸と不飽和単量体との共重合体、シラン系カップリング剤、アクリル酸系共重合体、及び／又はウレタン系ポリマーを主たる構成成分とするものが挙げられる。このなかでも、無水マレイン酸と不飽和単量体との共重合体、又はアミノ基含有シランカップリング剤を主たる構成成分とするものが好ましい。このような集束剤を用いることにより、振動疲労特性への改善効果により優れたポリアミド６６樹脂組成物が得られる傾向にある。
【００３７】
上記無水マレイン酸と不飽和単量体との共重合体としては、特に限定されないが、具体的には、スチレン、α−メチルスチレン、ブタジエン、イソプレン、クロロプレン、２，３−ジクロロブタジエン、１，３−ペンタジエン、シクロオクタジエン等の不飽和単量体と、無水マレイン酸と、の共重合体が挙げられる。この中でも、ブタジエン、スチレンと、無水マレイン酸と、の共重合体が好ましい。これら単量体は１種単独で用いても、２種以上併用してもよい。また、集束剤は、無水マレイン酸とブタジエンの共重合体と無水マレイン酸とスチレンの共重合体を混合して使用する等のブレンドとして使用してもよい。上記無水マレイン酸と不飽和単量体との共重合体は平均分子量２，０００以上であることが好ましい。また、無水マレイン酸と不飽和単量体との割合は特に制限されない。さらに、無水マレイン酸共重合体に加えてアクリル酸系共重合体やウレタン系ポリマーを併用して用いてもよい。
【００３８】
上記シラン系カップリング剤としては、特に限定されないが、通常ガラス繊維の表面処理に用いられるシラン系カップリング剤がいずれも使用できる。このようなシラン系カップリング剤としては、特に限定されないが、具体的には、γ−アミノプロピルトリメトキシシラン、γ−アミノプロピルトリエトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン等のアミノシラン系カップリング剤；γ−グリシドキシプロピルメチルジエトキシシラン、γ−グリシドキシプロピルトリメトキシシラン、γ−グリシドキシプロピルトリエトキシシラン等のエポキシシラン系カップリング剤；γ−メタクリロキプロピルメチルジメトキシシラン、γ−メタクリロキプロピルトリメトキシシラン、γ−メタクリロキプロピルメチルジエトキシシラン、γ−メタクリロキプロピルトリエトキシシラン等のメタクロキシシラン系カップリング剤；ビニルトリメトキシシラン、ビニルトリエトキシシラン、ビニルトリス（βメトキシエトキシ）シラン等のビニルシラン系カップリング剤等が挙げられる。これらの中でポリアミド樹脂との親和性からアミノシラン系カップリング剤が好ましく、その中でもγ−アミノプロピルトリエトキシシラン、Ｎ−β（アミノエチル）γ−アミノプロピルトリエトキシシランがより好ましい。これらカップリング剤は、１種単独で用いても、２種以上併用してもよい。
【００３９】
（Ｂ）ガラス繊維の使用量は、（Ａ）成分と（Ｂ）成分の合計を１００質量部としたとき、１０質量部以上５０質量部以下の範囲が好ましく、１３質量部以上４５質量部以下がより好ましく、１５質量部以上３５質量部以下がさらに好ましい。使用量が上記範囲内であることにより、機械物性により優れるポリアミド６６樹脂組成物が得られる傾向にある。
【００４０】
（（Ｃ）銅化合物）
（Ｃ）銅化合物はポリアミド６６樹脂組成物の溶融混練時の分子量低下を抑制する機能を有する。（Ｃ）銅化合物としては、特に限定されないが、例えば、銅のハロゲン化物、硫酸塩、酢酸塩、プロピオン酸塩、安息香酸塩、アジピン酸塩、テレフタル酸塩、サルチル酸塩、ニコチン酸塩、ステアリン酸塩や、エチレンジアミン、エチレンジアミン四酢酸等のキレート化合物、又はこれらの混合物を挙げることができる。この中でも、ヨウ化銅、臭化第一銅、臭化第二銅、塩化第一銅、酢酸銅が好ましい。このような銅化合物を用いることにより、溶融混練時の分子量低下をより抑制できる傾向にある。
【００４１】
（Ｃ）銅化合物の使用量は、得られるポリアミド６６樹脂組成物中の銅濃度［Ｃｕ］が８０ｐｐｍ以上３００ｐｐｍ以下となる量が好ましく、９０ｐｐｍ以上２７５ｐｐｍ以下となる量がより好ましく、１００ｐｐｍ以上２５０ｐｐｍ以下となる量がさらに好ましい。使用量が上記範囲内であることにより、溶融混練時の分子量低下をより抑制でき、機械物性により優れるポリアミド６６樹脂組成物が得られる傾向にある。
【００４２】
（（Ｄ）銅を含まないハロゲン化合物）
本実施形態に係るポリアミド６６樹脂組成物の製造方法においては、分子量低下抑制効果を高めるため、（Ｄ）銅を含まないハロゲン化合物を用いることができる。（Ｄ）銅を含まないハロゲン化合物としては、特に限定されないが、例えば、臭素又はヨウ素と、元素周期律表の１族又は２族の金属元素と、の塩が挙げられる。このなかでも、臭化カリウム、臭化ナトリウム、ヨウ化カリウム、ヨウ化ナトリウム、又はこれらの混合物が好ましい。この中でも、ヨウ化カリウムがより好ましい。このような（Ｄ）成分を用いることにより、分子量低下をより抑制できる傾向にある。
【００４３】
（Ｄ）銅を含まないハロゲン化合物の使用量は、ポリアミド６６樹脂組成物中のハロゲン成分の濃度［Ｘ］が４０ｐｐｍ以上９０００ｐｐｍ以下となるように添加することが好ましく、７０ｐｐｍ以上７０００ｐｐｍ以下となるように添加することがより好ましく、１００ｐｐｍ以上５０００ｐｐｍ以下となるように添加することがさらに好ましい。使用量が上記範囲内であることにより、溶融混練時の分子量低下をより抑制でき、機械物性により優れるポリアミド６６樹脂組成物が得られる傾向にある。ここで、ハロゲン成分の濃度［Ｘ］には、（Ｃ）銅化合物に含まれうるハロゲン成分も含まれるものとする。
【００４４】
また、ポリアミド６６樹脂組成物中の銅濃度［Ｃｕ］とハロゲン成分の濃度［Ｘ］との濃度比（［Ｃｕ］／［Ｘ］）は、０．０２０以上０．２５以下であることが好ましく、０．０２２以上０．２３以下であることがより好ましく、０．０２５以上０．２０以下であることがさらに好ましい。使用量が上記範囲内であることにより、溶融混練時の分子量低下をより抑制でき、耐熱性能により優れるポリアミド６６樹脂組成物が得られる傾向にある。
【００４５】
（（Ｅ）ポリアミド６６樹脂以外のポリアミド樹脂）
本実施形態に係るポリアミド６６樹脂組成物の製造方法においては、ポリアミド６６樹脂とともに、ポリアミド６６樹脂以外のポリアミド樹脂（Ｅ）を併用してもよい。ポリアミド６６樹脂以外のポリアミド樹脂（Ｅ）としては、特に限定されないが、例えば、ジカルボン酸とジアミンとの重縮合物、環状ラクタムの開環重合物、アミノカルボン酸の重縮合物等が挙げられる。このようなポリアミド樹脂（Ｅ）としては、特に限定されないが、具体的には、ポリ（カプロラクタム）（以下、「ポリアミド６」と略す。）、ポリ（ヘキサメチレンアジパミド）（以下、「ポリアミド６６」と略す。）、ポリ（テトラメチレンアジパミド）（以下、「ポリアミド４６」と略す。）、ポリ（ヘキサメチレンセバカミド）（以下、「ポリアミド６１０」と略す。）、ポリ（ヘキサメチレンドデカミド）（以下、「ポリアミド６１２」と略す。）、ポリ（ウンデカメチレンアジパミド）（以下、「ポリアミド１１６」と略す。）、ポリ（ウンデカラクタム）（以下、「ポリアミド１１」と略す。）、ポリ（ドデカラクタム）（以下、「ポリアミド１２」と略す。）等の脂肪族ポリアミド；ポリ（メタキシリレンアジパミド）（以下、「ポリアミドＭＸＤ６」と略す）、ポリ（ヘキサメチレンテレフタルアミド）（以下、「ポリアミド６Ｔ」と略す。）、ポリ（ヘキサメチレンイソフタルアミド）（以下、「ポリアミド６Ｉ」と略す。）、ポリ（ノナメチレンテレフタルアミド）（以下、「ポリアミド９Ｔ」と略す。）、ポリ（テトラメチレンイソフタルアミド）（以下、「ポリアミド４Ｉ」と略す。）等の芳香族成分を含むポリアミド；及び上記の脂肪族ポリアミド同士、芳香族成分を含むポリアミド同士及び脂肪族ポリアミドと芳香族成分を含むポリアミドとの共重合体；これら混合物のうち、（Ａ）ポリアミド６６樹脂以外が挙げられる。これらのうち、（Ａ）ポリアミド６６樹脂との相溶性の観点からポリアミド６、ポリアミド６とポリアミド６６の共重合体又はその混合物が好ましい。なお、ポリアミド６６樹脂以外のポリアミド樹脂（Ｅ）とは、全単位を１００モル％としてポリアミド６６を５モル％未満含む樹脂をいう。
【００４６】
（その他の成分）
本実施形態に係るポリアミド６６樹脂組成物の製造方法においては、必要に応じて、他の成分、例えば、難燃剤、エラストマー、フィブリル化剤、顔料、染料等の着色剤、ポリアミド６６樹脂の一般的な熱安定剤及びヒンダードフェノール系酸化劣化防止剤に代表される有機系熱安定剤、高級脂肪酸エステル及び高級脂肪酸アミド等の滑剤、耐候性改良剤、核剤、可塑剤、帯電防止剤、流動性改良剤、充填剤、補強剤、展着剤、摺動性改良剤、他のポリマー等を、任意の段階で添加することができる。
【００４７】
（ポリアミド６６樹脂組成物の製造工程）
本実施形態に係るポリアミド６６樹脂組成物の製造方法は、（Ａ）ポリアミド６６樹脂と、（Ｂ）ガラス繊維と、（Ｃ）銅化合物と、を押出機にて溶融混練してポリアミド６６樹脂組成物を押出す押出工程を有する。
【００４８】
（押出工程）
押出工程では、（Ａ）ポリアミド６６樹脂と、（Ｂ）ガラス繊維と、（Ｃ）銅化合物と、を押出機にて溶融混練する。
【００４９】
用いることのできる押出機としては、特に限定されないが、例えば、一般に実用化されている押出機が適用できる。例えば、一軸又は多軸混練押出機等を用いればよい。特に、二軸押出機が加工安定性や生産性の観点から好ましい。二軸押出機としては、例えば、ＣＯＰＥＲＩＯＮ社製のＺＳＫシリーズ、東芝機械（株）製のＴＥＭシリーズ、日本製鋼所（株）製のＴＥＸシリーズ等が挙げられる。
【００５０】
押出工程においては、押出機のベント真空度が、３０ｈＰａ以上３５０ｈＰａ以下であり、５０ｈＰａ以上３００ｈＰａ以下であることが好ましく、７０ｈＰａ以上２７０ｈＰａ以下であることがより好ましく、１００ｈＰａ以上２５０ｈＰａ以下であることがさらに好ましい。真空度が上記範囲であることにより、分子量低下の抑制により優れる傾向にある。
【００５１】
ここで「ベント真空度」とは、減圧脱揮部である真空ベント口から真空源にて減圧したときの絶対圧をいう。真空源は、特に限定されないが、例えば、一般的に使用し得るあらゆる真空源を単独又は複数組み合わせて使用することができる。代表的なものとしては、油回転真空ポンプ、ルーツ式真空ポンプ、液封式真空ポンプ、エゼクター等がある。ベント真空度の制御方法としては、例えば真空源の入りバルブの開度を調節する方法や、真空源の直前に吹き込む不活性ガスや空気等の量を調節する方法等が考えられ、本願発明では特に制限されず、これらの任意の制御法を用いることができる。制御された絶対圧の測定は真空ベント口とベント真空度制御部の間に常用の真空計を設置して行われる。
【００５２】
押出工程において、ベント真空度の初期実測値１００％に対する、ベント真空度の変動幅は、設定値の７５％以上１２５％以下であり、８０％以上１２０％以下が好ましく、８５％以上１１５％以下がより好ましい。変動幅が上記範囲となるように連続的に制御することにより、連続的に安定した品質のポリアミド６６樹脂組成物が得られる傾向にある。
【００５３】
「初期実測値」とは、ベント真空度が設定値（目標とする値）に達してから３分後に測定した値をいう。設定値は、３０〜３５０ｈＰａが好ましく、５０〜３００ｈＰａがより好ましく、１００〜２５０ｈＰａがさらに好ましい。
【００５４】
また、「連続的に制御」とは、ベント真空度の経時変化を追うために１〜１２０分、好ましくは３０〜９０分の間隔でベント真空度を確認し、所定の範囲内に調節することを言うが、この一連の操作は自動化された装置又は手動の操作によるもののいずれも用いることができる。
【００５５】
押出工程は、溶融混練されたポリアミド６６樹脂組成物を押出す工程である。押出工程のポリアミド６６樹脂組成物の温度は、２６５℃以上３５０℃以下であり、２９０℃以上３４５℃以下であることが好ましく、３００℃以上３４０℃以下であることがより好ましく、３１０℃以上３３５℃以下であることがさらに好ましい。温度が上記範囲であることにより、分子量低下の抑制により優れる傾向にある。樹脂温度の測定は以下のように行う。ポリアミド樹脂組成物の溶融混練時に紡口の吐出樹脂の温度を常用の温度計にて測定し、計測された最高温度を押出時の樹脂温度とする。
【００５６】
以上のように、ベント真空度を低くかつ一定の範囲で保つこと及び押出時の樹脂温度を下げることで、原料のポリアミド６６樹脂の分子量低下が抑制され、好適な分子量を有し実用上十分な機械的強度を有する組成物を得ることができる。
【００５７】
図１に、本実施形態に係るポリアミド６６樹脂組成物の製造方法に用いられる配合装置の一例として、二軸押出機の概略構成図を示す。
【００５８】
二軸押出機は、外装１内にスクリュー６を具備しており、矢印７に示す原料の流れ方向に対し、上流側に第一供給口２、これより下流側に、順次、第二供給口３、第三供給口４が設けられており、さらに第三供給口４の下流に、減圧脱揮部である真空ベント口５が設けられている。
【００５９】
本実施形態に係るポリアミド６６樹脂組成物の製造方法に用いる二軸押出機は、二軸押出機のＬ／Ｄ（スクリュー有効長／スクリュー外径）が２０以上６０以下の範囲であることが好ましく、２５以上５５以下の範囲であることがより好ましく、３０以上５０以下の範囲であることがさらに好ましい。なお、スクリュー有効長Ｌとは、スクリュー６の長さのうち、二軸押出機１の第一供給口２の原料の流れ方向に対して上流の端から、スクリュー６の樹脂の流れ方向８の先端までの長さである。また、スクリュー外径Ｄとは、回転直径（スクリュー直径）である。回転直径（スクリュー直径Ｄ）とは、スクリュー６を回転させた場合に、スクリュー有効長の長さ方向に直角に断面を取った際の最大円直径を意味する。
【００６０】
二軸押出機に原料を供給するための原料供給装置については、特に限定されないが、例えば、単軸スクリューフィーダー、二軸スクリューフィーダー、テーブルフィーダー、ロータリーフィーダー、液体供給ポンプ等が使用できる。特に、ロスインウェイトフィーダーが、原料供給の変動誤差が少なく好ましい。
【００６１】
本実施形態に係るポリアミド６６樹脂組成物の製造方法において、（Ｃ）銅化合物の供給方法は特に限定されないが、粉体、粒状又は塊状の（Ｃ）銅化合物単体を供給する方法、（Ｃ）銅化合物を（Ａ）ポリアミド６６樹脂中に含んだ状態で供給する方法、（Ｃ）銅化合物を（Ｅ）ポリアミド６６樹脂以外のポリアミド樹脂中に含んだ状態で供給する方法、（Ｃ）銅化合物と他の化合物とを混合し、粉体、粒状又は塊状で供給する方法、またこれらの形態の組み合わせから選択されることが好ましい。
【００６２】
粉体、粒状又は塊状の（Ｃ）銅化合物単体を供給する方法としては、特に限定されないが、例えば、（Ｃ）銅化合物を入手した任意の形態で用いる、（Ｃ）銅化合物を粉砕機等で粉砕して用いる、（Ｃ）銅化合物をディスクペレッター等の造粒装置で粒状として用いる、（Ｃ）銅化合物を圧縮成型機等で塊状にして用いること等が例示される。
【００６３】
また、（Ｃ）銅化合物を（Ａ）ポリアミド６６樹脂中に含んだ状態で供給する方法としては、特に限定されないが、例えば、重縮合の原料又は重縮合中に（Ｃ）銅化合物を含有させたポリアミド６６樹脂を用いる方法、（Ａ）ポリアミド６６樹脂と（Ｃ）銅化合物をあらかじめ押出機等の配合装置で溶融混練して用いる方法等が例示される。上記２つの方法は併用してもよい。後者の方法においては、（Ａ）ポリアミド６６樹脂がポリアミド６６樹脂（Ａ−２）を含むことが好ましい。いずれの方法においても、（Ｄ）銅を含まないハロゲン化合物を（Ｃ）銅化合物と併せてポリアミド６６樹脂に含有させることがより好ましい。
【００６４】
（Ｃ）銅化合物を（Ｅ）ポリアミド６６樹脂以外のポリアミド樹脂中に含んだ状態で供給する方法としては、特に限定されないが、例えば、重縮合の原料又は重縮合中に（Ｃ）銅化合物を含有させた（Ｅ）ポリアミド樹脂を用いる方法、（Ｅ）ポリアミド樹脂と（Ｃ）銅化合物をあらかじめ押出機等の配合装置で溶融混練して用いる方法等が例示される。上記２つの方法は併用してもよい。いずれの方法においても、（Ｄ）銅を含まないハロゲン化合物を（Ｃ）銅化合物と併せてポリアミド樹脂に含有させることがより好ましい。
【００６５】
（Ｃ）銅化合物と他の化合物とを混合し、粉体、粒状又は塊状で供給する方法としては、特に限定されないが、例えば、（Ｃ）銅化合物と他の化合物を混合及び粉砕した（混合と粉砕の順序はどちらが先でもよい）粉体を用いる方法、（あらかじめ粉砕していてもよい）（Ｃ）銅化合物と他の化合物を混合しディスクペレッター等の造粒装置で粒状としたものを用いる方法、（あらかじめ粉砕していてもよい）（Ｃ）銅化合物と他の化合物を混合し圧縮成型機等で塊状にしたものを用いる方法等が例示される。いずれの方法においても、他の化合物が（Ｄ）銅を含まないハロゲン化合物である、又は（Ｄ）銅を含まないハロゲン化合物とそれ以外の他の化合物からなることがより好ましい。
【００６６】
各成分の添加方法に特に制限はなく、各成分を別々の原料供給装置から投入する方法、全ての成分、又は任意の複数成分をミキサー、コーンブレンダー等で混合してから原料供給装置で添加する方法等、常用の方法を用いることができる。以下、各成分の添加方法について説明する。
【００６７】
（方法Ａ）
本実施形態に係るポリアミド６６樹脂組成物の製造方法の一形態としては、（Ａ）ポリアミド６６樹脂と（Ｃ）銅化合物とを二軸押出機の同一の第一供給口２から投入し、（Ｂ）ガラス繊維を第一供給口２よりも下流に位置する第二供給口３及び／又は第三供給口４から投入する方法が好適に用いられる。このような方法により、得られるポリアミド６６樹脂組成物の機械物性がより優れる傾向にある。
【００６８】
（方法Ｂ）
また、本実施形態に係るポリアミド６６樹脂組成物の製造方法の一形態としては、（Ａ）ポリアミド６６樹脂と（Ｂ）ガラス繊維と（Ｃ）銅化合物とを二軸押出機の同一の第一供給口２から投入する方法が好適に用いられる。このような方法により、得られるポリアミド６６樹脂組成物の生産性がより優れる傾向にある。
【００６９】
（方法Ｃ）
さらに、本実施形態に係るポリアミド６６樹脂組成物の製造方法の他の形態としては、（Ａ）ポリアミド６６樹脂を二軸押出機の第一供給口２から投入し、（ｂ）ガラス繊維と（Ｃ）銅化合物と第一供給口２より下流に位置する同一の供給口（第二供給口３又は第三供給口４のどちらか一つ）から投入する方法が好適に用いられる。このような方法により、得られるポリアミド６６樹脂組成物の生産性がより優れる傾向にある。
【００７０】
（方法Ｄ）
さらには、本実施形態に係るポリアミド６６樹脂組成物の製造方法の他の形態としては、生産性の観点から、（Ａ）ポリアミド６６樹脂を二軸押出機の第一供給口２から投入し、（Ｂ）ガラス繊維と（Ｃ）銅化合物と、を（Ａ）ポリアミド６６樹脂を投入した供給口よりも下流に位置する異なった供給口（第二供給口３又は第三供給口４のどちらか一つ）から投入する方法が好適に用いられる。このような方法により、得られるポリアミド６６樹脂組成物の生産性がより優れる傾向にある。
【００７１】
上記の方法Ａから方法Ｄにおいて、生産性の観点から、第一供給口２から投入される（Ａ）ポリアミド６６樹脂の一部を、第二供給口３及び／又は第三供給口４から別途投入する方法も合わせて用いることがさらに好ましい。
【００７２】
（ポリアミド６６樹脂組成物の用途）
本実施形態に係るポリアミド６６樹脂組成物の製造方法によって得られるポリアミド６６樹脂組成物は、射出成型、押出成型、ブロー成型等、公知の方法によって成型体に成型することができる。
【００７３】
また、このポリアミド６６樹脂組成物の成型体は自動車部品、機械部品、電気及び電子部品等の分野で好適である。さらにギア、カム、軸受け等の摺動用途部品により好適である。
【実施例】
【００７４】
以下、本実施形態を実施例と比較例とを挙げて具体的に説明するが、本実施形態は下記の例に限定されるものではない。
【００７５】
先ず、実施例及び比較例に用いた原材料及び測定方法を以下に示す
〔原材料〕
（Ａ）ポリアミド６６樹脂
（ａ−１）：下記製造例１のポリアミド６６樹脂、相対粘度ＲＶ：９０、水分率：３００ｐｐｍ
（ａ−２）：下記製造例２のポリアミド６６樹脂、相対粘度ＲＶ：１３０、水分率：２６０ｐｐｍ
（ａ−３）：ポリアミド６６樹脂  旭化成ケミカルズ（株）製、商品名  １３００、相対粘度ＲＶ：４５、水分率：１７００ｐｐｍ
（ａ−４）：下記製造例１のポリアミド６６樹脂、相対粘度ＲＶ：４５、Ｃｕ濃度：１３１ｐｐｍ、水分率：１９００ｐｐｍ
（ａ−５）：下記製造例１のポリアミド６６樹脂、相対粘度ＲＶ：８８、Ｃｕ濃度：１３１ｐｐｍ、水分率：３５０ｐｐｍ
（ａ−６）：下記製造例１のポリアミド６６樹脂、相対粘度ＲＶ：１３０、Ｃｕ濃度：１３１ｐｐｍ、水分率：２１０ｐｐｍ
（Ｂ）ガラス繊維
（ｂ−１）：ガラス繊維（ＧＦ）  日本電気硝子（株）製  商品名  ＥＣＳ０３Ｔ２７５Ｈ／ＰＬ（平均繊維径１０．５μｍ）
（Ｃ）銅化合物
（ｃ−１）：ヨウ化銅、和光純薬株式会社製、特級。
（ｃ−２）：臭化銅、和光純薬株式会社製、特級。
（Ｄ）銅を含まないハロゲン化合物
（ｄ−１）：ヨウ化カリウム、和光純薬株式会社製、特級。
（Ｆ）その他の成分
（ｆ−１）：エチレンビスステアリルアミド、花王（株）製  商品名  カオーワックスＥＢ−Ｐ
（Ｇ）銅顆粒
（ｇ−１）：下記製造例６の銅顆粒  Ｃｕ含有量３．３％
（Ｈ）銅マスターバッチ
（ｈ−１）：下記製造例７の銅マスターバッチ  Ｃｕ含有量０．６７％
【００７６】
〔製造例１〕ａ−１の製造
ヘキサメチレンジアミン及びアジピン酸の等モル塩を５０質量部含有する水溶液１５ｋｇを調製した。次に、撹拌装置を有し、かつ下部に抜き出しノズルを有する４０Ｌ容のオートクレーブ中に、上記の水溶液を仕込み、５０℃で十分に水溶液を攪拌した。オートクレーブ内を十分に窒素で置換した後、水溶液を撹拌しながらオートクレーブ内の温度を５０℃から約２７０℃まで昇温した。その際、オートクレーブ内の圧力は、ゲージ圧で約１．８ＭＰａであったが、かかる圧力が１．８ＭＰａ以上にならないよう、水を随時系外に排出した。また、重合時間は、ポリアミド６６樹脂の相対粘度（ＲＶ、ＡＳＴＭＤ７８９に従った方法で測定）が４５程度となるように調整した。オートクレーブ内での重合終了後、下部ノズルからストランド状にポリアミド６６樹脂を送り出し、水冷及びカッティングを経て、ペレット状のポリアミド６６樹脂を得た。
【００７７】
このポリアミド６６樹脂を１００００Ｌ固相重合装置へ投入し、充分な窒素置換を行った。その後、装置の内温１８０℃〜１９０℃、窒素を５００Ｌ／分で流しながら固相重合を所定の時間行い、前記（ａ−１）である相対粘度ＲＶが９０となったポリアミド６６樹脂を得た。
【００７８】
得られたポリアミド６６樹脂の水分率を、ＪＩＳＫ６９２０に規定された方法にて測定したところ、３００ｐｐｍであった。
【００７９】
〔製造例２〕ａ−２の製造
固相重合を行った時間を相対粘度ＲＶが１３０となるように延長したこと以外は、製造例１と同様にして、相対粘度ＲＶが１３０となったポリアミド６６樹脂を得た。得られたポリアミド６６樹脂の水分率を、ＪＩＳＫ６９２０に規定された方法にて測定したところ、２６０ｐｐｍであった。
【００８０】
〔製造例３〕ａ−４の製造
ヘキサメチレンジアミン及びアジピン酸の等モル塩を５０質量部含有し、更にヨウ化カリウム０．１５質量部とヨウ化銅０．０２質量部を含有する水溶液１５ｋｇを調製した。次に、撹拌装置を有し、かつ下部に抜き出しノズルを有する４０Ｌ容のオートクレーブ中に、上記の水溶液を仕込み、５０℃で十分に水溶液を攪拌した。オートクレーブ内を十分に窒素で置換した後、水溶液を撹拌しながらオートクレーブ内の温度を５０℃から約２７０℃まで昇温した。その際、オートクレーブ内の圧力は、ゲージ圧で約１．８ＭＰａであったが、かかる圧力が１．８ＭＰａ以上にならないよう、水を随時系外に排出した。また、重合時間は、ポリアミド６６樹脂の相対粘度（ＲＶ、ＡＳＴＭＤ７８９に従った方法で測定）が４３程度となるように調整した。オートクレーブ内での重合終了後、下部ノズルからストランド状にポリアミド６６樹脂を送り出し、水冷及びカッティングを経て、前記（ａ−４）ペレット状のポリアミド６６重合体を得た。
【００８１】
得られたポリアミド６６樹脂の水分率を、ＪＩＳＫ６９２０に規定された方法にて測定したところ、１９００ｐｐｍであった。
【００８２】
〔製造例４〕ａ−５の製造
前記製造例３で得られた（ａ−４）ポリアミド６６重合体を１００００Ｌ固相重合装置へ投入し、充分な窒素置換を行った。その後、装置の内温１８０℃〜１９０℃、窒素を５００Ｌ／分で流しながら固相重合を所定の時間行い、前記（ａ−５）である相対粘度ＲＶが８８となったポリアミド６６樹脂を得た。
得られたポリアミド６６樹脂の水分率を、ＪＩＳＫ６９２０に規定された方法にて測定したところ、３５０ｐｐｍであった。
【００８３】
〔製造例５〕ａ−６の製造
固相重合を行った時間を相対粘度ＲＶが１３０となるように延長したこと以外は、製造例４と同様にして、相対粘度ＲＶが１３０となったポリアミド６６樹脂を得た。得られたポリアミド６６樹脂の水分率を、ＪＩＳＫ６９２０に規定された方法にて測定したところ、２１０ｐｐｍであった。
【００８４】
〔製造例６〕銅顆粒ｇ−１の製造
（ｄ−１）ヨウ化カリウム８０質量部、（ｆ−１）エチレンビスステアリルアミド１０質量部を混合し、最大粒子径を２０μｍ以下になるように粉砕し、ヨウ化カリウムとエチレンビスステアリルアミドとの混合物を得た。該混合物に（ｃ−１）ＣｕＩ１０質量部をよく混合し、ディスクペレッター（不二パウダル社製Ｆ５−１１−１７５）で顆粒化し、銅顆粒ｇ−１を得た。
【００８５】
〔製造例７〕銅マスターバッチｈ−１の製造
ポリアミド６６樹脂（ａ−３）８０質量部に対して、製造例６の銅顆粒（ｇ−１）２０質量部を配合し、二軸押出機（東芝機械（株）製のＴＥＭ３５φ二軸押出機）を用いて、スクリュー回転数２００ｒｐｍ、及び吐出量９０ｋｇ／ｈの条件で溶融混練してマスターバッチｈ−１を得た。二軸押出機での溶融混練は、安定して実施できた。
【００８６】
〔測定方法〕
＜（１）相対粘度＞
ポリアミド６６樹脂組成物の相対粘度ＲＶを、ＡＳＴＭ  Ｄ７８９に準じて測定した。具体的には、溶媒として９０％ギ酸を用いて、３ｇサンプル／３０ｍｌギ酸の濃度で、２５℃の温度条件下で測定した。なお、相対粘度は、実施得例及び比較例で連続生産したペレットの中から生産開始から生産終了まで１時間ごとのペレットを抽出して９点の測定試料とし、測定された相対粘度の平均値と最大値、最小値を求めた。評価結果を表１に示す。
【００８７】
＜（２）引張強度及び引張弾性率＞
射出成型機（ＦＮ−３０００、スクリュー直径４０ｍｍ、日精樹脂工業（株）製）を用いて、シリンダー温度２９０℃、金型温度８０℃、射出圧力６５ＭＰａ、射出時間２５秒、冷却時間２０秒、及びスクリュー回転数２００ｒｐｍの成型条件で、ポリアミド６６樹脂組成物からＩＳＯ  ３１６７に準じた多目的試験片Ａ形を成型し、試験片とした。
【００８８】
得られた試験片に対して、ＩＳＯ  ５２７に準じ、オートグラフ（ＡＧ−５０００Ｄ形、（株）島津製作所社製）を用いて引張試験を行い、引張強度、及び引張弾性率を測定した。
【００８９】
＜（３）振動疲労特性＞
上記測定方法（２）にて得られた多目的試験片Ａ形に対し、株式会社鷺宮製作所製油圧サーボ疲労試験機ＥＨＦ−５０−１０−３を用い、１２０℃の空気雰囲気下、周波数２０Ｈｚの正弦波にて引張り荷重５５ＭＰａを負荷し、破壊する回数を求めた。
【００９０】
＜（４）強度半減期＞
上記測定方法（２）にて得られた多目的試験片Ａ形を熱風オーブン中で１８０℃、所定時間処理した後、上記測定方法（２）と同様に引張強度を測定した。熱処理前の引張強度に対する熱処理後の引張強度を引張強度保持率として算出し、かかる引張強度保持率が５０％となる熱処理時間（時間）を強度半減期とした。
【００９１】
＜（５）摩擦係数及び摩耗深さ＞
射出成型機（ＦＮ−３０００、スクリュー直径４０ｍｍ、日精樹脂工業（株）製）を用いて、シリンダー温度２９０℃、金型温度８０℃、射出圧力６５ＭＰａ、射出時間１５秒、冷却時間１５秒、及びスクリュー回転数２００ｒｐｍの成型条件で、ポリアミド６６樹脂組成物から幅８０ｍｍ×長さ１２０ｍｍ×厚さ８ｍｍの平板を成型した。この平板の中心部から成型流動方向に対して直角方向に切削を行い、幅８ｍｍ×長さ８０ｍｍ×厚さ４ｍｍの試験片を得た。
【００９２】
このようにして得られた試験片に対し、東洋精密株式会社製往復動摩擦摩耗試験機「ＡＦＴ−１５ＭＳ型」を用いて荷重１ｋｇ、線速度５０ｍｍ／ｓｅｃ、往復距離２０ｍｍ、環境温度２３℃、環境湿度５０％の条件で５０００回往復して、摩擦係数を測定した。また、試験後の試験片の摩耗深さを、（株）東京精密製表面粗さ測定機（サーフコム）を用いて測定し、３箇所測定のうち最も大きい値を摩耗深さとした。この試験片の摺動特性評価に用いる相手材料としては、ＳＵＳ３０４試験片（直径５ｍｍの球）を用いた。
【００９３】
〔実施例１〕
東芝機械（株）製のＴＥＭ３５φ二軸押出機を用いて、ポリアミド６６樹脂組成物を作製した。二軸押出機の概略構成については図１に示す。なお、真空ベント口には真空度測定のためのデジタル真空計（バキューブランド社製、型番ＤＶＲ２）を設置した。
具体的な製造方法を以下に説明する。押出機の各バレルの設定温度を３１０度に設定した。また、スクリュー回転数２００ｒｐｍ、及び吐出量９０ｋｇ／ｈに調整した。さらに、ベント真空度の設定値を２００ｈＰａとし、デジタル真空計が２００ｈｐａになるように真空度を調節した。ベント真空度が設定値に達してから３分後の値をベント真空度の初期実測値として測定した。さらに、ベント真空度の経時変化を追うために４５分間隔でベント真空度を確認した。この条件で、（Ａ）ポリアミド６６樹脂として前記（ａ−１）を７９．９７質量％と、（Ｃ）銅化合物として前記（ｃ−１）を０．０３質量％と、をドライブレンドしたのち最上流部に設けられたメインフィード口より供給した。第二供給口３から、（ｂ）ガラス繊維として前記（ｂ−１）を２０質量％で供給した。
【００９４】
そして、最下流部に設けられたダイヘッドノズル（４ｍｍΦ×１５穴）より押し出されたストランドを水で冷却し、ストランドカッターによりカットして、ポリアミド６６樹脂組成物のペレットを得た。この操作を８時間連続して行った。なおこの間、真空度が１８０〜２４０ｈｐａとなるように管理し記録するとともに調節を行った。得られたポリアミド６６樹脂組成物のペレットを用いて、上記の評価方法により評価した。
【００９５】
〔実施例２〕
（ａ−１）を７９．９７質量％の代わりに、（ａ−２）を３９．９８５質量％と（ａ−３）を３９．９８５質量％とを使用した以外は、他の条件を実施例１と同様にしてポリアミド６６樹脂組成物のペレットを得て、これを評価した。評価結果を表１に示す。
【００９６】
〔比較例１〕
（ｃ−１）を添加せず、（ａ−１）の添加量を８０質量％とした以外は、他の条件を実施例１と同様にしてポリアミド６６樹脂組成物のペレットを得て、これを評価した。評価結果を表１に示す。
【００９７】
〔比較例２〕
（ｃ−１）を添加せず、（ａ−２）の添加量を４０質量％と（ａ−３）を４０質量％とした以外は、他の条件を実施例２と同様にしてポリアミド６６樹脂組成物のペレットを得て、これを評価した。評価結果を表１に示す。
【００９８】
〔比較例３〕
スクリュー回転数を３００ｒｐｍとした以外は、他の条件を実施例１と同様にしてポリアミド６６樹脂組成物のペレットを得て、これを評価した。評価結果を表１に示す。
【００９９】
〔比較例４〕
ベント真空度を４００ｈＰａとした以外は、他の条件を実施例１と同様にしてポリアミド６６樹脂組成物のペレットを得て、これを評価した。評価結果を表１に示す。
【０１００】
〔比較例５〕
ベント真空度の上限の管理幅を１８０〜３００ｈｐａとなるように管理した以外は、他の条件を実施例１と同様にしてポリアミド６６樹脂組成物のペレットを得て、これを評価した。評価結果を表１に示す。
【０１０１】
〔実施例３〕
（ｃ−１）の添加量を０．００５質量％とした以外は、実施例１と同様にしてポリアミド６６樹脂組成物のペレットを得て、これを評価した。評価結果を表１に示す。
【０１０２】
〔実施例４〕
（ｃ−１）の添加量を０．１質量％とした以外は、実施例１と同様にしてポリアミド６６樹脂組成物のペレットを得て、これを評価した。評価結果を表１に示す。
【０１０３】
〔実施例５〕
（ｃ−１）の代わりに（ｃ−２）を用いた以外は、実施例１と同様にしてポリアミド６６樹脂組成物のペレットを得て、これを評価した。評価結果を表１に示す。
【０１０４】
〔実施例６〕
（ｂ−１）の供給口を第一供給口２とした以外は、実施例１と同様にしてポリアミド６６樹脂組成物のペレットを得て、これを評価した。評価結果を表１に示す。
【０１０５】
〔実施例７〕
（ａ−１）と（ｃ−１）のドライブレンドを行わず、（ｃ−１）の供給口を第二供給口３とした以外は、実施例１と同様にしてポリアミド６６樹脂組成物のペレットを得て、これを評価した。評価結果を表１に示す。
【０１０６】
〔実施例８〕
（ｂ−１）の供給口を第三供給口４とした以外は、実施例７と同様にしてポリアミド６６樹脂組成物のペレットを得て、これを評価した。評価結果を表１に示す。
【０１０７】
〔実施例９〕
（ｃ−１）の供給口を第三供給口４とした以外は、実施例７と同様にしてポリアミド６６樹脂組成物のペレットを得て、これを評価した。評価結果を表１に示す。
【０１０８】
〔実施例１０〕
（ａ−１）を６９．９７質量％を第一供給口２から投入し、（ａ−１）を１０質量％を第二供給口３から投入した以外は、実施例８と同様にしてポリアミド６６樹脂組成物のペレットを得て、これを評価した。評価結果を表１に示す。
【０１０９】
【表１】
2015010213.tif 000002
【０１１０】
上記表１に示すように、実施例１、２においては、いずれも、実用上十分な引張強度及び引張弾性率（「機械的強度」ともいう）を有し、相対粘度の結果より溶融混練による分子量低下が少なく、さらに安定した品質を示す、ポリアミド６６樹脂組成物が得られた。
【０１１１】
比較例１、２においては、銅成分が添加されていない為分子量の低下が見られ、引張物性や摩擦摩耗特性が劣っていることが示された。
【０１１２】
比較例３においては、樹脂温度が高い為分子量の過剰な低下が見られ、引張物性や摩擦摩耗特性が劣っていることが示された。
【０１１３】
比較例４においては、ベント真空度が低い為分子量の過剰な低下が見られ、引張物性や摩擦摩耗特性が劣っていることが示された。
【０１１４】
比較例５においては、ベント真空度の最大値が大きい為、安定した分子量のペレットが連続的に得られず、引張物性や摩擦摩耗特性が劣っていることが示された。
【０１１５】
実施例３，４においては、（ｃ−１）の添加量に応じて比較例１と比較して分子量の低下が抑制できたペレットが得られていることが示された。
【０１１６】
実施例５においては、（ｃ−２）の添加により比較例１と比較して分子量の低下が抑制できたペレットが得られていることが示された。
【０１１７】
実施例６から９においては、（ｂ−１）ガラス繊維及び（ｃ−１）銅成分の供給位置に
因らず本願実施例の効果を発揮することが示された。
【０１１８】
実施例１０においては、（Ａ）ポリアミド６６樹脂を分割して供給することにより、樹脂温度が低減され分子量の抑制効果が一段と優れ、諸物性が実施例１に比べ優れていることが示された。
【０１１９】
〔実施例１１〕
（Ａ）ポリアミド６６樹脂として前記（ａ−１）を７９．７３質量％と、（Ｃ）銅化合物として前記（ｃ−１）を０．０３質量％と、（Ｄ）銅を含まないハロゲン化合物として前記（ｄ−１）を０．２４質量％と、をドライブレンドした以外は、実施例１と同様にしてポリアミド６６樹脂組成物のペレットを得て、これを評価した。評価結果を表２に示す。
【０１２０】
〔実施例１２〕
（ａ−１）を７９．７３質量％の代わりに、（ａ−２）を３９．８６５質量％と（ａ−３）を３９．８６５質量％とを使用した以外は、他の条件を実施例１１と同様にしてポリアミド６６樹脂組成物のペレットを得て、これを評価した。評価結果を表２に示す。
【０１２１】
〔比較例６〕
スクリュー回転数を３００ｒｐｍとした以外は、他の条件を実施例１１と同様にしてポリアミド６６樹脂組成物のペレットを得て、これを評価した。評価結果を表２に示す。
【０１２２】
〔比較例７〕
ベント真空度を４００ｈＰａとした以外は、他の条件を実施例１１と同様にしてポリアミド６６樹脂組成物のペレットを得て、これを評価した。評価結果を表２に示す。
【０１２３】
〔比較例８〕
ベント真空度の上限の管理幅を１８０〜３２０ｈｐａとなるように管理した以外は、他の条件を実施例１１と同様にしてポリアミド６６樹脂組成物のペレットを得て、これを評価した。評価結果を表２に示す。
【０１２４】
【表２】
2015010213.tif 000003
【０１２５】
上記表２に示すように、実施例１１、１２においては、いずれも、実用上十分な機械的強度を有し、相対粘度の結果より溶融混練による分子量低下が少なく、さらに安定した品質を示す、ポリアミド６６樹脂組成物が得られた。
【０１２６】
比較例６においては、樹脂温度が高い為分子量の過剰な低下が見られ、引張物性や摩擦摩耗特性が劣っていることが示された。
【０１２７】
比較例７においては、ベント真空度が低い為分子量の過剰な低下が見られ、引張物性や摩擦摩耗特性が劣っていることが示された。
【０１２８】
比較例８においては、ベント真空度の最大値が大きい為、安定した分子量のペレットが連続的に得られず、引張物性や摩擦摩耗特性が劣っていることが示された。
【０１２９】
〔実施例１３〕
（Ｃ）銅化合物と（Ｄ）銅を含まないハロゲン化合物を含む（Ａ）ポリアミド６６樹脂として前記（ａ−５）８０質量％を、ドライブレンド品の代わりに使用した以外は、実施例１と同様にしてポリアミド６６樹脂組成物のペレットを得て、これを評価した。評価結果を表３に示す。
【０１３０】
〔実施例１４〕
（ａ−５）を８０質量％の代わりに、（ａ−４）を４０質量％と（ａ−６）を４０質量％とを使用した以外は、他の条件を実施例１３と同様にしてポリアミド６６樹脂組成物のペレットを得て、これを評価した。評価結果を表３に示す。
【０１３１】
〔比較例９〕
スクリュー回転数を３００ｒｐｍとした以外は、他の条件を実施例１３と同様にしてポリアミド６６樹脂組成物のペレットを得て、これを評価した。評価結果を表３に示す。
【０１３２】
〔比較例１０〕
ベント真空度を４００ｈＰａとした以外は、他の条件を実施例１３と同様にしてポリアミド６６樹脂組成物のペレットを得て、これを評価した。評価結果を表３に示す。
【０１３３】
〔比較例１１〕
ベント真空度の上限の管理幅を１８０〜３００ｈｐａとなるように管理した以外は、他の条件を実施例１３と同様にしてポリアミド６６樹脂組成物のペレットを得て、これを評価した。評価結果を表３に示す。
【０１３４】
【表３】
2015010213.tif 000004
【０１３５】
上記表３に示すように、実施例１３、１４においては、いずれも、実用上十分な機械的強度を有し、相対粘度の結果より溶融混練による分子量低下が少なく、さらに安定した品質を示す、ポリアミド６６樹脂組成物が得られた。
【０１３６】
比較例９においては、樹脂温度が高い為分子量の過剰な低下が見られ、引張物性や摩擦摩耗特性が劣っていることが示された。
【０１３７】
比較例１０においては、ベント真空度が低い為分子量の過剰な低下が見られ、引張物性や摩擦摩耗特性が劣っていることが示された。
【０１３８】
比較例１１においては、ベント真空度の最大値が大きい為、安定した分子量のペレットが連続的に得られず、引張物性や摩擦摩耗特性が劣っていることが示された。
【０１３９】
〔実施例１５〕
（Ａ）ポリアミド６６樹脂として前記（ａ−５）を７９．７０質量％、（Ｃ）銅化合物と（Ｄ）銅を含まないハロゲン化合物と（Ｆ）その他の化合物を含む（Ｇ）銅顆粒（ｇ−１）を０．３０質量％、をドライブレンドした以外は、実施例１と同様にしてポリアミド６６樹脂組成物のペレットを得て、これを評価した。評価結果を表４に示す。
【０１４０】
〔実施例１６〕
（ａ−５）を７９．７０質量％の代わりに、（ａ−４）を３９．８５質量％と（ａ−６）を３９．８５質量％とを使用した以外は、他の条件を実施例１５と同様にしてポリアミド６６樹脂組成物のペレットを得て、これを評価した。評価結果を表４に示す。
【０１４１】
〔比較例１２〕
スクリュー回転数を３００ｒｐｍとした以外は、他の条件を実施例１５と同様にしてポリアミド６６樹脂組成物のペレットを得て、これを評価した。評価結果を表４に示す。
【０１４２】
〔比較例１３〕
ベント真空度を４００ｈＰａとした以外は、他の条件を実施例１５と同様にしてポリアミド６６樹脂組成物のペレットを得て、これを評価した。評価結果を表４に示す。
【０１４３】
〔比較例１４〕
ベント真空度の上限の管理幅を１８０〜３２０ｈｐａとなるように管理した以外は、他の条件を実施例１５と同様にしてポリアミド６６樹脂組成物のペレットを得て、これを評価した。評価結果を表４に示す。
【０１４４】
【表４】
2015010213.tif 000005
Ｘ濃度：ハロゲン成分の濃度
【０１４５】
上記表４に示すように、実施例１５、１６においては、いずれも、実用上十分な機械的強度を有し、相対粘度の結果より溶融混練による分子量低下が少なく、さらに安定した品質を示す、ポリアミド６６樹脂組成物が得られた。
【０１４６】
比較例１２においては、樹脂温度が高い為分子量の過剰な低下が見られ、引張物性や摩擦摩耗特性が劣っていることが示された。
【０１４７】
比較例１３においては、ベント真空度が低い為分子量の過剰な低下が見られ、引張物性や摩擦摩耗特性が劣っていることが示された。
【０１４８】
比較例１４においては、ベント真空度の最大値が大きい為、安定した分子量のペレットが連続的に得られず、引張物性や摩擦摩耗特性が劣っていることが示された。
【０１４９】
〔実施例１７〕
（Ａ）ポリアミド６６樹脂として前記（ａ−５）を７８．５０質量％、（Ｃ）銅化合物と（Ｄ）銅を含まないハロゲン化合物と（Ｆ）その他の化合物を含む（Ｈ）銅マスターバッチ（ｈ−１）を１．５０質量％、をドライブレンドした以外は、実施例１と同様にしてポリアミド６６樹脂組成物のペレットを得て、これを評価した。評価結果を表５に示す。
【０１５０】
〔実施例１８〕
（ａ−５）を７８．５０質量％の代わりに、（ａ−４）を３９．２５質量％と（ａ−６）を３９．２５質量％とを使用した以外は、他の条件を実施例１７と同様にしてポリアミド６６樹脂組成物のペレットを得て、これを評価した。評価結果を表５に示す。
【０１５１】
〔比較例１５〕
スクリュー回転数を３００ｒｐｍとした以外は、他の条件を実施例１７と同様にしてポリアミド６６樹脂組成物のペレットを得て、これを評価した。評価結果を表５に示す。
【０１５２】
〔比較例１６〕
ベント真空度を４００ｈＰａとした以外は、他の条件を実施例１７と同様にしてポリアミド６６樹脂組成物のペレットを得て、これを評価した。評価結果を表５に示す。
【０１５３】
〔比較例１７〕
ベント真空度の上限の管理幅を１８０〜３２５ｈｐａとなるように管理した以外は、他の条件を実施例１７と同様にしてポリアミド６６樹脂組成物のペレットを得て、これを評価した。評価結果を表５に示す。
【０１５４】
【表５】
2015010213.tif 000006
【０１５５】
上記表５に示すように、実施例１７、１８においては、いずれも、実用上十分な機械的強度を有し、相対粘度の結果より溶融混練による分子量低下が少なく、さらに安定した品質を示す、ポリアミド６６樹脂組成物が得られた。
【０１５６】
比較例１５においては、樹脂温度が高い為分子量の過剰な低下が見られ、引張物性や摩擦摩耗特性が劣っていることが示された。
【０１５７】
比較例１６においては、ベント真空度が低い為分子量の過剰な低下が見られ、引張物性や摩擦摩耗特性が劣っていることが示された。
【０１５８】
比較例１７においては、ベント真空度の最大値が大きい為、安定した分子量のペレットが連続的に得られず、引張物性や摩擦摩耗特性が劣っていることが示された。
【産業上の利用可能性】
【０１５９】
本発明のポリアミド６６樹脂組成物の製造方法は、自動車部品、機械部品、電気及び電子部品等に好適なポリアミド６６樹脂組成物の製造技術として、産業上の利用可能性がある。
【符号の説明】
【０１６０】
１  外装
２  第一供給口
３  第二供給口
４  第三供給口
５  真空ベント口
６  スクリュー
７  樹脂の流れ方向
Ｌ  スクリュー有効長
Ｄ  スクリュー直径
【図１】
2015010213.tif 000007